Brevet FR2268855A1 — publié le 19751121

La présente invention concerne des compositions de boues de forage. Plus particulièrement, elle concerne des compositions de boues de forage à l'eau ayant des propriétés permettant de mieux les éliminer. Selon une autre caractéristique, lrinven tion concerne de nouvelles compositions de boues de forage à l'eau dans lesquelles la concentration des ions calcium et la teneur en composés nutritifs pour les plantes sont déterminées par ltutilisation de phosphates monocalciques. Belon une autre caractéristique, la présente invention concerne des agents de traitement de boues de forage et leur procédé d'application. Ces nouveaux agents de traitement des boues de forage à 1' eau sont destinés à améliorer leurs propriétés d'élimination. Ces agents contiennent du phosphate monocalcique qui transforme les ions calcium gênants présents dans lacomposi- tion de la boue en composés insolubles dans l'eau constituant des substances nutritives pour les plantes et qui facilitent l'élimi- nation du ciment en suspension présent dans les compositions de boues avant leur élimination.Belon une autre caractéristique, l'invention concerne un procédé d'élimination des matières alcalines en suspension et en solution ans les boues de forage à l'eau et de transformation des ions calcium des boues en composés insolubles dans l'eau qui constituent des substances nutritives pour les plantes, ledit procédé consistant à mélanger une quantité déterminée d'un composé contenant du phosphate monocalcique avec la boue pendant une certaine période pour transformer les ions calcium et pour précipiter les matières alcalines en suspension et en solution. Bes boues de forage sont utilisées depuis longtemps dans les procédés de forage. D'une façon générale, une boue de forage est utilisée dans un système de circulation avec un mécanisme de forage du type rotary. Ta boue de forage est refoulée le long du trou foré en la pompant dans les tiges creuses de forage à travers le trépan de manière qu'elle le lubrifie et le refroidisse. Ensuite la boue est ramenée à la surface et déversée dans un bassin de sédimentation. La boue de forage entraxe les débris hors du trou en les faisant pssser à l'extérieur des tiges de forage jusqu'à la surface où les grosses particules sont enlevées et la boue est à nouveau utilisée dans uu circuit de circulation en continu. Toutefois, lorsqu'on est obligé de forer à travers du ciment, une grande partie de ce dernier reste en suspension dans la boue de forage et ne peut pas se déposer dans les conditions normales dans le bassin de sédimentation. Si l'on doit réutiliser la boue, il faut la débarrasser de ce ciment en suspension. Cependant, pour traiter une telle boue, il faut prendre soin que de tels agents de traitement n'altèrent pas les propriétés rhéologi ques de la boue telles que sa viscosité, sa force de gel, etc. Pour empêcher l'infiltration de la boue dans les couches souterraines poreuses, elle doit etre capable dSobturer ces couches et la boue, par sa pression hydrostatique, doit empêcher les gaz de s'échapper, c'est-à-dire empêcher une éruption. Pour obtenir la pression hydrostatique correcte, la masse spécifique de la boue peut être augmentée en ajoutant une matière plus lourde que l'argile. Par ailleurs, le fluide de forage doit avoir la viscosité correcte, c'est-à-dire qu'il doit être suffisamment épais pour entraSner les débris,mais suffisamment fluide pour être pompé et pour permettre aux grosses particules de se déposer dans les bassins de sédimentation aménagés à la surface de manière à pouvoir réutiliser la boue. En outre, si l'on désire éliminer la boue de forage usée, le ciment en suspension soulève des difficultés. Récemment encore, on pensait qu'une boue de forage était utilisable et pratique si elle possédait les propriétés souhaitables en ce qui concerne la force de gel, la viscosité et la perte en eau. Cependant, I'élimination-des boues ou fluides de forage a pris de plus en plus d'importance étant donné qu'elle est la cause d'une pollution potentielle de la surface. Les réglementations limitant l'élimination des fluides de forage sont devenues plus rigoureuses et ont ainsi augmenté sensiblement les frais d'élimination de tels fluides. L'industrie doit s1 attendre à de nouvelles réglementations gouvernementales en ce qui concerne L'élimination des boues ou fluides de forage et,par suite, à une augmentation supplémentaire des frais.Par conséquent, on s'est efforcé de mettre au point des boues ou fluides de forage ayant des propriétés améliorant leur élimination sans que ce soit aux dépens des propriétés physiques avantageuses telles que la viscosité, la force de gel, etc. Egalement, on s1 est efforcé de mettre au point des agents de traitement des boues de forage qui puissent être facilement utilisés pour éliminer les substances gênantes telles que les ions calcium et le ciment en suspension des boues de forage avant l'élimination de ces dernières. Des recherches antérieures ont été effectuées selon le principe de l'invention. Parmi les vingt-et-un brevets qui ont été examinés, on considère que les suivants sont des exemples de la technique antérieure : les brevets des Etats-Unis d'Amérique NO 2 935 473, NO 2 713 030, Nb 2 713 031, NO 3 079 334 et N0 3 079 335. Le brevet des Etats-Unis d'Amérique NO 2 935 473 décrit l'inconvénient drune trop forte concentration des ions calcium dans des boues de forage à base de bentonite, car la bentonite à forte teneur en calcium formée par une trop grande concentration provoque une plus forte agglomération des particules et une précipitation qui diminuent la viscosité et la force de gel et augmentent la perte en fluide. Un traitement permettant d'éviter une telle détérioration des propriétés de la boue de forage consiste à-ajouter un sel tel qu'un phosphate de sodium qui réagit avec les ions calcium en excès pour former un précipité insoluble, en éliminant ainsi efficacement les ions calcium en excès de la boue de forage. Bes brevets des Etats-Unis d'Amérique NO 2 713 Q30 et NO 2 7t3 031 décrivent l'utilisation, comme additifs pour la boue de forage, de divers phosphates de métaux alcalins débarrassés de l'eau moléculaire tels que le pyrophosphate acide de sodium, le métaphosphate de sodium, le pyrophosphate tétrasodique, etc. qui sont caractérisés par leur aptitude à se retransformer en orthophosphate en présence d'eau. Les brevets des Etats-Unis d'Amérique N0 3 079 334 et N0 3 079 335 décrivent l'addition de polyphosphates tels que le tétraphosphate desodium, l'hexamétaphosphate de sodium et le tripolyphosphate de sodium ainsi que d'autres polyphosphates de métaux alcalins à des boues de forage à base de calcium. La présente invention a notamment pour objet de meil leures boues de forage à l'eau,en particulier des boues de forage à l'eau stables, non dispersives, faciles à éliminer. Les boues de forage à l'eau convenables présentent des concentrations réglées d'ions calcium et d'ions phosphate. lesdites boues de forage à l'eau peuvent être facilement éliminées sur place sensiblement sans causer de dommages à la terre ou aux plantes. La présente invention a encore pour objet d'améliorer à peu de frais la vie en service des boues de forage en éliminant les ions calcium gênants et les matières en suspension telles que le ciment. Une telle boue de forage est traitée par un agent de manière à éliminer sensiblement la pollution lors de l'élimina- tion des boues de forage à l'eau. D'autres avantages et caractéristiques de l'invention ressortiront de la description qui va suivre. Selon la présente invention, la Demanderesse a découvert de nouvelles compositions de boues de forage ayant de bonnes propriétés rhéologiques, dans lesquelles les ions calcium sont présents sous forme de constituants à des concentrations réglées avec des composés contenant du phosphate ayant des propriétés nutritives pour les plantes. D'une façon générale, ces compositions de boues comprennent une argile, un composé contenant du phosphate monocalcique, un hydroxyde de métal alcalin et éventuellement des amincissants pour les boues et des réducteurs de filtrat. Selon la présente invention, les nouvelles compositions de boues de forage ayant de bonnes propriétés rhéologiques présentent une concentration d'ions calcium qui est réglée et qui est transformée en composition insoluble dans l'eau ayant des propriétés nutritives pour les plantes en utilisant le phosphate monocalcirque D'une façon générale, les boues de forage comprennent une suspensi-on aqueuse contenant environ 14,5 à 101,5 g/l d'une argile, environ 2,5 à 14,5 g /l d'un hydroxyde de'métal alcalino-terreux choisi dans le groupe comprenant l'hydroxyde de calcium et des mélanges d'hydroxyde de calcium et d'hydroxyde de baryum, et au moins une quantité stoechiométrique, par rapport au poids de l'hydroxyde de métal alcalino-terreux, d'un composé contenant du phosphate monocalcique. Selon la présente invention la Demanderesse a découvert en outre que les propriétés d'élimination des boues de forage à l'eau peuvent etre facilement améliorées en les traitant par une quantité efficace de composés contenant du phosphate monocalcique. En utilisant de tels composés contenant du phosphate monocalcique, il est possible de transformer aisément les ions calcium gênants qui sont présents dans les boues de forage à liteau en composés du type phosphate insolubleXdans l'eau ayant des propriétés nutritives pour les plantes. En outre, tout ciment en suspension présent dans les boues peut être précipité de manière qu'elles puissent être réutilisées ou facilement éliminées. D'une façon générale, on mélange une quantité déterminée du composé contenant du phosphate monocalcique avec la boue à traiter pendant une période déterminée pour transformer les ions calcium présents dans la boue et pour précipiter les matières alcalines en suspension et en solution. Comme on l'a indiqué plus haut, les boues de forage sont utilisées depuis longtemps dans des installations de forage du type rotary. Des boues à la chaux et au gypse ont été beaucoup utilisées à cause de leurs bonnes propriétés rhéologiques et non dispersives. Toutefois, lorsqu'on utilise de telles boues, il-est difficile de les éliminer à cause de la forte teneur en sels solubles qui sont dommageables pour la terre et les plantes. La Demanderesse vient de découvrir de nouvelles compositions de boues de forage qui ntont pas ces inconvénients mais qui, en plus de posséder des propriétés rhéologiques égales ou meilleures, peuvent être plus facilement éliminées à cause de la présence de composés contenant du phosphate qui sont des substances nutritives pour les plantes. Bes nouvelles compositions de boues de forage à l'eau de la présente invention comprennent une suspension aqueuse d'une argile, d'un composé contenant du phosphate monocalcique, d'un hydroxyde de métal alcalin et, lorsque cela s'avère souhaitable, de constituants supplémentaires tels que des amincissants pour la boue et des réducteurs de filtrat qui peuvent être incorporés dans les boues de forage. La quantité de chaque constituant peut beaucoup varier, dans une large mesure selon les propriétés des couches souterraines à percer, mais d'une façon générale, les compositions contiennent environ 14,5 à 101,5 g/l de l'argile, de préférence environ 29 à 72,5 g/l, environ 2,9 à 72,5 g/l du composé contenant le phosphate monocalcique et environ 2,9 à 14,5 g/l de l'hydroxyde de métal alcalin.Pour la plupart des applications, le composé contenant le phosphate monocalcique est présent en une quantité comprise entre environ 5,8 et 14,5 g/l. Comme on l'a indiqué précédemment, les boues de forage sont utilisées depuis longtemps avec des installations de forage du type rotary. Des boues de forage contenant de la chaux éteinte comme les boues à la chaux et les boues à faible teneur en chaux ont été beaucoup utilisées à cause de leurs bonnes propriétés rhéologiques. Cependant, lorsqu'on a utilisé de telles boues, on a eu recours à une substance caustique, par exemple l'hydroxyde de sodium, pour régler la concentration des ions calcium. Il en est résulté une boue de forage présentant un pH élevé et,par suite, une forte teneur en sels solubles qui sont dommageables pour la terre et-les plantes.En outre, lorsqutune substance caustique est utilisée pour régler la concentration des ions calcium des boues de forage contenant de la chaux, il peut se produire une gélification de la boue lorsqu'elle rencontre des zones très chaudes dans les couches souterraines. La Demanderesse vient de découvrir de nouvelles compositions de boues de forage contenant un hydroxyde de métal alcalinoterreux qui sont pas les inconvénients ci-dessus, mais qui, en plus de posséder des propriétés rhéologiques égales ou meilleures, peuvent être facilement éliminées sur le lieu de forage sans dommages pour la terre et la végétation. En outre, étant donné que les nouvelles compositions de boues de forage peuvent être formulées avec de plus faibles concentrations d'hydroxyde, lesdites compositions peuvent être utilisées comme fluides de complétion même lorsqu'il règne des températures élevées. Les nouvellea compositions de boues de forage à l'eau de la présente invention comprennent une suspension aqueuse dune argile, d'un hydroxyde de métal alcalino-terreux et d'un composé contenant du phosphate monocalcique. En outre, lorsque cela est souhaitable, il est possible d'incorporer dans les compositions des-boues de forage des constituants supplémentaires tels que des amincissants pour boues à base 'hydroxyde de métal alcalin et des réducteurs de filtrat. T,a quantité de chaque constituant peut beaucoup varier, dans une large mesure selon les propriétés de la couche souterraine à percer, mais d'une façon générale, les compositions contiennent environ 14,5 à 101,5 g/l de l'argile, de préférence environ 29 à 72,5 g/l, environ 2,9 à 8,7 g/l de lthydroxyde de métal alcalin, environ 2,9 à 14,5 g/l de l'hydro- xyde de métal alcalino-terreux et environ 2,9 à 72,5 g/l du composé contenant le phosphate monocalcique. 'ta quantité utilisée du composé contenant le phosphate monocalcique a une très grande importance. Elle dépend de la quantité utilisée de l'hydroxyde de métal alcalino-terreux. Il importe d'utiliser au moins une quantité stoechiométrique du composé contenant le phosphate monocalcique, par rapport à la quantité d'hydroxyde de métal alcalinoterreux. Toutefois, on obtient des résultats particulièrement bons lorsque le rapport pondéral du composé contenant le phosphate monocalcique à lthydroxyde de métal alcalino-terreux est compris entre environ 5:1 et 1:1 respectivement.Pour la plupart des applications, le composé contenant le phosphate monocalcique est présent en une quantité comprise entre 5,8et 14,5 g/i. Tes diverses quantités des ingrédients utilisés dans les nouvelles compositions des boues de forage peuvent atteindre une concentration supérieure à celles précitées, à condition que le rapport du composé contenant le phosphate monocalcique à l'hydroxyde de métal alcalino-terreux soit maintenu dans la plage susmentionnée. Toutefois, on ne tire aucun avantage de la présence de quantités supérieures à celles indiquées pour maintenir les propriétés rhéologiques voulues des compositions des boues de forage. Comme indiqué précédemment, la quantité d'hydroxyde de métal alcalin utilisée dans la boue de forage est généralement comprise entre environ 2,9 et 14,5 g/l. La quantité dépend du pH voulu de la composition totale de la boue. D'une façon générale, la plage précitée donne un pH d'environ 7 à 13. Les constituants des compositions des boues de forage à lseau de la présente invention, à l'exception du composé contenant du phosphate monocalcique, sont généralement ceux utilisés pour la production des boues de forage antérieures telles que les boues de forage contenant de la chaux éteinte. Ainsi, il est possible d'utiliser comme argile toute argile appropriée comme la bentonite préhydratée ou matière analogue. L'hydroxyde de métal alcalin peut être l'hydroxyde de sodium, de potassium ou de lithium. Le composé dtun métal alcalino-terreux utilisé dans la nouvelle composition est choisi dans le groupe comprenant l'hydroxyde de calcium et des mélanges d'hydroxyde de calcium et d'autres hydroxydes de métaux alcalino-terreux tels que l'hydroxyde de baryum. Il est évident que l'hydroxyde de calcium est toujours nécessaire, soit seul, soit en combinaison avec d'autres hydroxydes de métaux alcalino-terreux. Comme indiqué précédemment, il est parfois souhaitable d'utiliser un hydroxyde de métal alcalin en combinaison avec l'hydroxyde de métal alcalino-terreux. Dans ce cas, on peut avoir recours à un hydroxyde de métal alcalin convenable quelconque tel que l'hydroxyde de sodium, l'hydroxyde de potassium, l'hydroxyde de lithium et des mélanges de ceux-ci. Le composé contenant le phosphate monocalcique utilisé dans les nouvelles compositions de boues de forage est choisi dans le groupe comprenant le phosphate monocalcique ou un mélange de phosphate monocalcique et de sulfate de calcium. Lorsque le constituant contenant le phosphate monocalcique est un mélange de phosphate monocalcique et de sulfate de calcium, ces composés sont présents en une quantité d'environ 40 à 60 et d'environ 60 à 40 k en poids respectivement. Lorsqu'en raison des propriétés des couches souterraines la présence d'amincissants pour boues et/ou de réducteurs de filtrat est souhaitable dans la boue de forage,ils peuvent être facilement incorporés. Ce-s amincissants pour boues et ces réducteurs de filtrat sont bien connus en pratique. La quantité des amincissants et/ou des réducteurs de filtrat varie beaucoup selon la viscosité de la boue de forage et les caractéristiques physiques des couches souterraines à traverser. Toutefois, d'une façon générale, lorsque la présence d'amincissants pour boues est souhaita ble > ils peuvent être incorporés en une quantité comprise entre 2,9 et 58 g/l.Lorsqu'un réducteur de filtrat est nécessaire, la quantité incorporée peut varier beaucoup entre 2,9 et 58 g/l et d'une façon glus générale entre 2,9 et 14,5 g/l. A titre d'exemples des amincissants convenables pour boues on peut citer les lignosulfonates de ferrochrome, des lignines, des tannins, etc. Des exemples de réducteurs de filtrat convenables comprennent l'amidon, un amidon traité par une substance caustique, la carboxyméthylcellulose et des mélanges de ces derniers. Tors du forage de puits profonds, par exemple de pétrole ou de gaz, en utilisant des fluides de forage chargés de boues comme dans le système de forage du type rotary, il est possible de rencontrer des couches souterraines de nature polluante formant de grandes masses qui incorporent souvent des ions calcium et/ou du ciment dans la boue ou fluide de forage En outre, de nombreux fluides de forage chargés de boue contiennent des ions calcium. Bes propriétés rhéologiques de la boue ou fluide de forage sont souvent altérées ou même détruites au fur et à mesure que la concentration des ions calcium augmente. De plus, l'accumulation de ces ions calcium gênants et/ou du ciment en suspension peut être la cause de graves problèmes lors de l'élimination des boues. Ainsi, l'industrie est confrontée depuis longtemps avec le problème posé par la mise au point d'une boue de forage ou d'un agent de traitement des boues de forage de manière que les propriétés rhéologiques de la boue ne soient pas altérées tout en permettant d'éliminer la boue de forage usée sur le lieu de forage sans effet dommageable pour l'environnement. On vient de découvrir qu'en incorporant dans les boues à lteau une quantité déterminée d'un composé contenant du phosphate monocalcique, seniblement tous les ions calcium présents dans la boue peuvent être transformés en composés insolubles dans liteau contenant du phosphate ayant des propriétés nutritives pour la végétation.De plus, lorsque la boue de forage contient du ciment en suspens ion, ce ciment peut être enlevé en utilisant une quantité déterminée de l'agent de traitement des boues. Be composé contenant du phosphate monocalcique utilisé comme additif pour les boues de forage dans le procédé de l'invent ion peut être tout composé convenable contenant du phosphate monocalcique qui est chimiquement compatible avec la boue de forage à l'eau traitée. On a obtenu des résultats particulièrement bons lorsque l'agent de traitement est choisi dans le groupe comprenant le phosphate monocalcique et un mélange de phosphate monocalcique et de sulfate de calcium. Lorsqu'on utilise un mélange de phosphate monocalcique et de sulfate de calcium comme agent de traitement, le phosphate monocalcique et le sulfate de calcium sont présents dans ce mélange en une quantité d'environ 40 à 60 et d'environ -60 à 40 % en poids respectivement. La quantité d'agent de traitement utilisée pour transformer les ions calcium présents dans la boue de forage en composés insolubles dans l'eau ayant des propriétés nutritives pour la végétation ou pour précipiter le ciment en suspension, varie beaucoup selon la teneur en ions calcium et/ou en ciment en suspension de la boue de forage. Cependant, il est nécessaire de maintenir au moins une quantité stoechiométrique du phosphate monocalcique dans l'agent de traitement, par rapport à la concentration des ions calcium contenus dans la composition de la boue de forage, à la quantité de ciment en suspension dans ladite boue ou à une combinaison des deux.En général, il est souhaitable de maintenir le rapport du phosphate monocalcique de l'agent de traitement à la concentration des ions calcium et/ou la concentration du ciment à un rapport pondéral compris entre environ 1:1 et 5:1 respectivement. Ainsi qu'on lta indiqué précédemment, l'agent de traitement de la présente invention peut être utilisé pour éliminer les ions calcium gênants de toute composition appropriée d'une boue de forage à lteau- Gaiement, un tel agent de traitement peut être utilisé pour éliminer le ciment en suspension d'une telle boue de forage à l'eau. Ces compositions de boues de forage à l'eau sont connues en pratique. A titre illustratif de ces boues à l'eau, on peut citer la boue à la chaux, la boue à la chaux à faible alcalinité et la boue au gypse. Pour chaque boue, on essaie de régler la concentration des ions calcium en utilisant un hydroxyde de métal alcalin tel que lthydroxyde de sodium.En outre, chacune des boues de forage contient diverses quantités d'argile, de chaux éteinte ou de gypse, d'hydroxyde de métal alcalin et,lorsquton le désire, d'autres additifs tels que des amincissants et des réducteurs de filtrat. Afin de mieux comprendre ce qu'on entend par boues de forage à liteau, on va donner les exemples suivants qui représentent les systèmes les plus couramment utilisés. Boue à la chaux Boue à la chaux à Boue au gypse (formulation type) faible alcalinité (formulation type) (formulation type) 58 g/l de bentonite 58 g/l de bentonite 58 g/i de bentonite préhydrat ée préhydratée préhydratée 8,7 g/l de ligno- 5,8 g/l de ligno- 14,5 g/l dtamidon sulfonate de ferro- sulfonate de ferrochrome chrome 5,8 g/l de NaOH 2,9 g/l de NaOH 2,32 g/l de NaOH 14,5 g/l de chaux 5,8 g/l de chaux 14,5 g/l de CaSO4 éteinte éteinte 2,9 g/l d'amidon 2,9 g/l d'amidon quantité supplémentaire de NaOH ajoutée pour ajus ter le pH à 10,0. Une autre boue à l'eau classique est appelée boue au gel-caustique. Dans ce système, de la bentonite préhydratée est mélangée à l'eau et une quantité suffisante de NaOH est ajoutée pour ajuster le pH de la composition. Eventuellement, il est possible d'utiliser d'autres constituants basiques ou caustiques tels que KOH à-la place de NaOE. Torque cela stavère souhaitable, d'autres additifs tels que des amincissants pour boues et des réducteurs de filtrat peuvent être incorporés dans la boue au gelcaustique. Pour mettre en oeuvre la présente invention, il est souhaitable de déterminer par analyse ou de calculer la quantité d'ions calcium et/ou de ciment en suspension présente dans la boue de forage à traiter. Ces déterminations sont souhaitables pour s'assureur de l'incorporation dans la boue de forage de la quantité stoechiométrique au moins du phosphate monocalcique de l'agent de traitement, par rapport à la quantité des ions calcium et/ou du ciment en suspension. Comme indiqué plus haut, la proportion du phosphate monocalcique de l'agent de traitement par rapport aux ions calcium et/ou au ciment en suspension est maintenue de préférence à un rapport pondéral compris entre environ 1:1 et 5:1 respectivement. Be composé contenant le phosphate monocalcique peut être ajouté en des quantités supérieures à celles indiquées plus haut.Toutefois, une telle quantité supplémentaire n'coffre pas d'avantages appréciables. Dès que la quantité des impuretés précitées a été déterminée, on mélange avec la boue une quantité déterminée du composé contenant le phosphate monocalcique pendant une certaine période pour permettre la transformation des ions calcium présents dans la boue en constituants insolubles dans l'eau ayant des propriétés nutritives pour la végétation et pour permettre la précicitation des impuretés comprenant des matières alcalines en suspension et en solution dans la boue. La période nécessaire pour un tel mélange peut varier mais elle est généralement comprise entre environ 10 minutes et 5 heures. La boue peut être éventuellement traitée plus d'une fois. La quantité du composé contenant le phosphate monocalcique utilisé peut également varier dans une large mesure. Toutefois, comme indiqué précédemment, pour mettre en oeuvre le procédé de l'invention, la quantité de composé contenant le phosphate monocalcique à utiliser correspond au moins à la quantité stoechiométrique, par rapport à la concentration des ions calcium et des matières alcalines en solution et en suspension dans ladite boue. Il est généralement souhaitable de maintenir le composé contenant le phosphate monocalcique d'une part et les ions calcium et les matières alcalines d'autre part à un rapport pondéral d'environ 1:1 à 5:1 respectivement. En outre, il est possible de mélanger avec la boue traitée des amincissants, des matières caustiques et d'autres additifs comme indiqué plus haut pour ajuster la force de- gel, le pH et autres propriétés rhéologiques. Les exemples suivants sont donnés à titre illustratif mais non limitatif de l'invention. Exemple 1 On effectue une série d'essais dans lesquels on prépare diverses compositions de boues de forage pour comparer leurs propriétés rhéologiques. On prépare chacun des échantillons en utilisant de la bentonite préhydratée et de l'eau ordinaire présentant une teneur totale en sels de 582 mg/i. On mélange les échantillons de boues soumis à l'essai en lots de 1,75 l. Un méiangeur de laboratoire 'tLIGH2NIN" modèle F est utilisé pour mélanger les échantillons dans un bécher en acier inoxydable dtune contenance de 3 l et équipé de chicanes. On utilise dans le mélangeur un arbre- supportant une turbine à six pales (les paies étant à 900 de la verticale. On détermine les propriétés rhéologiques des diverses compositions des boues de forage à la température ambiante (environ 240C) sur un viscosimètre "PANS" modèle 35. Les résultats de filtration sont obtenus en utilisant un filtre-presse lIPAiNNI? à la température ambiante en appliquant une pression de 7 bars. On mesure le pH à l'aide d'un pE-metre à affichage numérique utilisant une électrode en platine montée en dérivation. Les résultats de ces essais sont donnés sur les tableaux ci-après.- TABLEAU I Boue à la chaux Boue contenant du (1) phosphate monocalcique (2) pH 13,1 12,8 Viscosité apparente lecture à 600 tr/mn/2) 44 14 Viscosité plastique 33 10 Point d'écoulement 22 8 Gel, O minute 3 8 Gel, 10 minutes 20 28 Essai de filtration API, cm 15,5 11,0 Poids (kg/l) 1,05 1,04 (1) Formulation et ordre d'addition pour la préparation de la boue à la chaux. 58 g/l de bentonite préhydratée 5,8 g/l de "LIGNOX" (un amincissant pour boues à base de lignine) 5,8 g/l de NaOH 14,5 g/i de chaux éteinte 2,9 g/l dtamidon (réducteur de filtrat) 2,9 g/l de "TIGNOX". (2) Formulation et ordre d'addiction 52,2 g/l de bentonite préhydratée 2,9 g/l de "LIGNOX" (un amincissant à base de lignine) 5,8 g/l de NaOH 14,5 g/l de phosphate monocalcique 2,9 g/l d'amidon (réducteur de filtrat) 5,8 g/l de "LIGNOX". TABLEAU II Boue au gypse(3) Boue contenant du phosphate monocalcique (4) pH 10,0 10,0 Viscosité apparente (lecture à 600 tr/mn/2) 14 15,5 Viscosité plastique 13 14 Point d t écoulement 2 3 Gel, O minute 1 1 Gel, 10 minutes 1 3 Essai de filtration API, cm3 9,8 16,0 Poids (kg/l) 1,05 1,04 (3) Formulation et ordre d'addition pour la préparation de la boue au gypse. 58 g/l de bentonite préhydratée 14,5 g/l de lignosulfonate de ferrochrome (amincissant pour boues) 2,32 g/i de NaOH 14,5 g/l de CaS04.2 0 Quantité supplémentaire de NaOH ajoutée pour ajuster le pH à 10,0. (4) Formulation et ordre d'addition pour la préparation de la boue contenant du phosphate monocalcique 58 g/l de bentonite préhydratée 14,5 g/l de lignosulfonate de ferrochrome (amincissant) 2,32 g/l de NaOH 14,5 g/l d'un mélange de phosphate monocalcique et dé sulfate de calcium à un rapport pondérai de 50:50 0,87 g/l de NaOH ppur porter le pH à 10,0. En examinant les résultats ci-dessus, on voit aisément que la boue de forage contenant le phosphate de calcium présente des propriétés rhéologiques équivalentes ou supérieures à celles des boues classiques à la chaux et au gypse. En outre, la boue contenant le phosphate de calcium présente une plus grande résistivité que les boues classiques à la chaux et au gypse. La résistivité est une indication de la concentration des ions solubles dans ladite boue. Par exemple, la concentration des ions solubles est d'autant plus faible que la résistivité est plus élevée et inversement. Be tableau ci-après indique l'effet sur les récoltes'des eaux d'irrigation contenant des concentrations d'ions solubles mesurées par résistivité. Résistivité Effet sur les récoltes 250 ohm-cm aucun effet nuisible 125 ohm-cm les récoltes tolérant les sels poussent 66 ohm-cm rien ne pousse. On effectue une série d'essais pour déterminer les résistivités des boues en fournissant ainsi une indication quant à leurs propriétés permettant de les éliminer. On formule ces boues sensiblement de la m8me manière que celles indiquées sur le tableau I. Bes résultats de ces essais sont donnés sur le tableau III. TABLEAU III Formulation des échantillons de boue Résistivité A. 58 g/i de bentonite préhydratée 139 ohm-cm 14,5 g/l d'un mélange de phosphate monocalcique et de sulfate de calcium à-un rapport pondéral de 50:50 5,8 g/l de lignosulfonate de ferro chrome 3,19 g/l de NaOH B. Boue au gypse 97 ohm-cm 58 g/l de bentonite préhydratée 14,5 g/l de lignosulfonate de ferrochrome 2,32 g/l de NaOH 14,5 g/l de gypse C. Boue à la chaux classique 38 ohm-cm 58 g/l de bentonite préhydratée 8,7 g/l de lignosulfonate de ferrochrome 17,4 g/l de chaux éteinte 2,9 g/l d'amidon 5,8 g/l de NaOH D'après les résultats ci-dessus, qui sont basés sur des mesures de la résistivité, il est évident que la boue de forage contenant le phosphate monocalcique présente de bien meilleures propriétés. Cependant, étant donné que 11 hydroxyde de métal alcalin est utilisé dans l'invention pour régler la concentration des ions calcium, lorsqu'une telle concentration existe, on doit prendre soin de ne pas dépasser la quantité d'hydroxyde de métal alcalin nécessaire pour régler la concentratloll des ions calcium de manière à empêcher la formation de quantités excessives de sels hydrosolubles gênants. Exemple 2 On effectue plusieurs essais dans lesquels on prépare diverses boues de forage pour comparer leurs propriétés rhéologiques. Chacun des échantillons est préparé en utilisant de la bentonite préhydratée et de i1 eau ordinaire présentant une teneur totale en sels de 582 mg/l. On mélange les échantillons de boues soumis à l'essai en lots de 1,75 l. On utilise un mélangeur de laboratoire "LIGHiNIN" modèle F pour mélanger les échantillons dans un bécher en acier inoxydable d'une contenance de 3 l équipé de chicanes. On utilise dans le mélangeur un arbre d'entraînement d'une turbine à six pales (les pales étant à 900 de la verticale). On détermine les propriétés rhéologiques des diverses boues de forage à la température ambiante (environ 240C) sur un viscosimètre FANN modèle 35. Les résultats de filtration sont obtenus en utilisant un filtre-presse l'FANN" à la température ambiante et en appliquant une pression de 7 bars. Be pH est mesuré sur un pH-mètre à affichage numérique utilisant une électrode en platine montée en dérivation. Les résultats de ces essais sont donnés sur le tableau IV ci-après. TABLEAU IV Boue à la Boue à la Boue contenant chaux (1) chaux à du phosphate faible al- monocalcique (3) ~~~~~~~~~~ calinité (2) ~~~~~~~~~~~~~~~~~~ pH 13,1 13,1 12,6 Viscosité apparente lecture à 600 tr/mn/2) 44 57 10 Viscosité plastique 33 40 9 Point d'écoulement 22 34 2 Gel, O minute 3 4 1 Gel, 10 minutes 20 15 10 Essai -de filtration API, cm3 15,5 17,0 17,0 Poids (kg/l) 1,05 1,04 1,04 (1) Formulation et ordre d'addition pour la préparation de la boue à la chaux. 58 g/i de bentonite préhydratée 5,8 g/l- de "LIGNOX't (un amincissant pour boues à base de lignine) 5,8 gZl de NaOH 14,5 g/l de chaux éteinte 2,9 g/l d'amidon (réducteur de filtrat) 2,9 g/l de "LIGNOX". (2) Formulation et ordre d 2 addition pour la préparation de la boue à la chaux à faible alcalinité. 58 g/l de bentonite préhydratée 2,9 g/l de "TIGNOX" (un amincissant à base de lignine) 2,9 g/l de NaOH 2,9 g/l de chaux éteinte 2,9 g/l d'amidon (un réducteur de filtrat) 2,9 g/l de "LIGNOX". (3) Formulation et ordre d'addition pour la préparation de la boue contenant du phosphate monocalcique. 58 g/l de bentonite préhydratée 14,5 g/l de phosphate monocalcique 4,35 g/l de chaux éteinte 4,64 g/l de NaOH. En examinant les résultats ci-dessus, on voit aisément que la boue de forage contenant le phosphate de calcium présente des propriétés rhéologiques équivalentes ou supérieures à celles des boues classiques à la chaux et à la chaux à faible alcalinité. En outre, la boue contenant le phosphate de calcium présente une plus grande résistivité que les boues classiques à la chaux et à la chaux à faible alcalinité. La résistivité est une indication de la concentration des ions~solubles de la boue. On effectue plusieurs essais pour déterminer les résistivités des boues, en indiquant ainsi leur aptitude à l'élimIna- tion. Ces boues sont formulées sensiblement de la même manière que celle donnée sur le tableau IV ci-dessus. Bes résultats de ces essais sont donnés sur le tableau V i-après. TABLEAU V Formulation des échantillons Résistivité de boues ~~~~~~~~~~~ A. 43,5 g/l de bentonite préhydratée 528 ohm-cm 2,9 g/l de chaux éteinte 14,5 g/l de phosphate monocalcique 6,96g/l de Ba(OH)2 B. 58 g/l de bentonite préhydratée 203 ohm-cm 4,35 g/l de chaux éteinte 14,5 g/l de phosphate monocalcique 2,9 g/l de NaOH C. 29 g/l de bentonite préhydratée 193 ohm-cm 2,9 g/l de chaux éteinte 14,5 g/l de phosphate monocalcique 2,9 g/l d'un réducteur de filtrat (amidon) 2,9 g/l de NaOH D. 43,5 g/l de bentonite préhydratée 174 ohm-cm 2,9 g/l de chaux éteinte 14,5 g/l de phosphate monocalcique 4,06g/l de KOR E.Boue classique à la chaux à faible alcalinité 58 g/l de bentonite préhydratée 62 ohm-cm 5,8 g/l de lignosulfonate-de ferrochrome 2,9 g/l de NaOH 5,8 g/l de chaux éteinte 2,9 g/l d'amidon-réducteur de filtrat F. Boue classique à la chaux 58 g/l de bentonite préhydratée 38 ohm-cm 8,7 g/l de lignosulfonate de ferrochrome 17,4 g/l de chaux éteinte 2,9 g/l d'amidon D'après les résultats ci-dessus, par rapport aux mesures de la résistivité, il est évident que les nouvelles compositions des boues de forage contenant du phosphate mcnocalcique et un hydroxyde de métal alcalino-terreux tel que Ca(OH)2 ou Ba(OH)2 présentent de bien meilleures propriétés d'élimination. Exemple 3 On soumet une boue de forage préparée selon les processus décrits dans l'exemple 2 à une autre série d'essais, excepté que la boue ne contient qutune argile, du lignosulfonate de ferrochrome, un hydroxyde de métal alcalino-terreux et un composé contenant du phosphate monocalcique. On détermine les propriétés rhéologiques des diverses boues à la température ambiante (environ 240C) sur un viscosimètre "PANN" à la température ambiante et en appliquant une pression de 7 bars. Be pH est mesuré sur un pH-mètre à affichage numérique utilisant une électrode en platine montée en pont. Les résultats de ces essais sont donnés sur le tableau VI ci-après. TABLEAU VI Boue à Boue à Boue à Boue à Boue à la chaux la chaux la chaux la chaux la chaux (i) (2) (3) (4) (5) pH 5,8* 6,o* 6,6* 9,4 12,1 Viscosité apparente 7 7 7 13 16 (lecture à 600 tr/mn/2) Viscosité plastique 6 6 6 10 12 Point d'écoulement 1 2 3 5 7 Gel, O minute 1 1 1 1 5 Gel, 10 minutes 3 3 4 8 14 Essai de filtration API, cm3 20,5 14,8 15,9 18,0 31,0 Rapport pondéral du phosphate monocalcique à la chaux éteinte 5:1 4:1 3:1 2:1 1:1 Formulation et ordre d'addition pour la préparation des com positions des boues à la chaux. (1) 58 g/l de bentonite préhydratée 2,9 g/l- de lignosulfonate de ferrochrome 1,16 g/l de chaux éteinte 5,8 g/l de phosphate monocalcique (2) 58 g/î de bentonite préhydratée 2,9 g/l de lignosulfonate de ferrochrome 1,45 g/î de chaux éteinte 5,8 g/l de phosphate monocalcique (3) 58 g/l de bentonite préhydratée 2,9 g/l de lignosulfonate de ferrochrome 1,92 g/I de chaux éteinte 5,8 g/l de ; ;phosphate monocalcique (4) 58 g/l de bentonite préhydratée 2,9 gXl de lignosulfonate de ferrochrome 2,9 g/l de chaux éteinte 5,8 g/l de phosphate monocalcique (5) 58 g/l de bentonite préhydratée 2,9 g/l de lignosulfonate de ferrochrome 5,8 g/l de chaux éteinte 5,8 g/l de phosphate monocalcique * Lorsqu'on le désire, il est possible d'incorporer un hydroxyde de métal alcalin pour élever le pH au-dessus de 7,0. D2après les résultats ci-dessus, il est évident que la nouvelle composition de boue de forage contenant une argile, un amincissant, un hydroxyde de métal alcalinc-terreux et du phosphate monocalcique, possède de bonnes propriétés rhéologiques. Exemple 4 On soumet une composition dsune boue au gel-caustique à une série d'essais pour déterminer l'effet d'une matière alcaline telle que le ciment sur les propriétés rhéologiques d'une telle composition et l'efficacité des composés contenant du phosphate monocalcique à éliminer de telles matières gênantes en suspension et/ou en solution. On mélange l'échantillon de la boue à essayer sous forme dpun lot de 1,75 1 en utilisant 58 g/l de bentonite préhydratée, 0,058 g/l d'hydroxyde de sodium et de l'eau ordinaire. L'eau contient au total environ 582 mg/l de sels On détermine les propriétés rhéologiques de la boue sur un viscosimètre "BANN" modèle 35. Les échantillons de la boue sont maintenus à la température ambiante d'environ 240C pendant ces mesures. On détermine ensuite la quantité des matières alcalines en suspens ion et en solution dans la boue en titrant un échantillon de la boue au gel-caustique avec H2S04 0,02N au point de virage à la phtaléine du phénol. A la fin des mesures concernant les matières alcalines en solution et/ou en suspension dans la boue initiale, on souille cette dernière en y ajoutant 2,9 g/l de Ca(OH)2 pour simuler une pollution par le ciment. On effectue ensuite des mesures pour déterminer les propriétés rhéologiques de la boue souillée et sa teneur en matières alcalines dissoutes et en suspension. On traite alors l'échantillon de boue souillée avec 5,8 g/l de phosphate monocalcique de qualité pour engrais pendant 2 heures à la température ambiante. On soumet ensuite la boue traitée à des mesures pour déterminer l'efficacité du phosphate monocalcique à éliminer des matières alcalines en suspension et/ou en solution, par exemple le ciment. Les mesures indiquent que le phosphate monocalcique élimine efficacement une grande quantité des matières alcalines en suspension et/ou en solution. Cependant, étant donné qu'aucun amincissant n'a été utilisé dans la préparation de la boue initiale au gel-caustique, il s'avère préférable de diminuer la force de gel de la boue traitée. Par conséquent, on incorpore dans la boue traitée au phosphate monocalcique 2,9 g/l de lignosulfonate de ferrochrome et 0,29 g/l de NaOH. On effectue ensuite des mesures pour déterminer les propriétés rhéologiques de la boue résultante et de sa teneur en matière alcaline en suspension ou en solution. Bes résultats des diverses mesures successives effectuées sur la boue au gel-caustique sont donnés sur le tableau VII ci-après. TABLEAU VII Boue non Boue souillée Boue traitée Boue trai traitée par du ciment par le phos- tée par phate mono- un amin calcique cissant pH 9,55 12,56 8,16 9,57 Viscosité apparente (lecture à 600 tr/mn/2) Il 31 20 10 Viscosité plastique 9 7 15 9 Point d'écoulement 4 48 13 3 Gel, O minute 4 15 8 1 Gel, 10 minutes 13 16 36 4 PM* 0,0 2,5 0,56 0,73 *PN - Quantité de matières alcalines en solution et/ou en suspen sion. Exemple 5 On soumet une boue au gel-caustique formulée selon les processus de l'exemple 4 à une série d'essais. On détermine les propriétés rhéologiques et la quantité de matières alcalines en suspension et/ou en solution en utilisant un viscosimètre "FANN" modèle 35 et en titrant un échantillon de la boue avec H2S04 0,02N au point de virage à la phtaléine du phénol, respectivement. Après avoir achevé les mesures susmentionnées, on souille la boue en y ajoutant 2,9 g/l de Ca(OH)2 pour simuler une pollution par le ciment. On soumet l'échantillon souillé à des mesures dont les résultats sont donnés sur le tableau VIII ci-après.On traite ensuite l'échantillon de la boue souillée avec 8,7 g/l de phosphate monocalcique, 1,1 g/l de NaOH et 2,9 g/l de lignosulfonate de ferrochrome. L'agent de traitement, comme précédemment décrit, est le phosphate monocalcique, l'hydroxyde de sodium et le lignosulfonate de ferrochrome étant utilisés pour ajuster le pH et diminuer la force de gel de la boue traitée. On effectue ensuite des mesures sur la boue traitée et les résultats sont donnés sur le tableau VIII ci-après. TABLEAU VIII Boue non Boue souillée Boue traitée traitée par le ciment pH 9,-64 12,61 9,33 Viscosité apparente (lecture à 600 tr/mn/2) Il 32 9 Viscosité plastique 9 6 8 Point d'écoulement 4 51 2 Gel, O minute 4 17 1 Gel, 10 minutes 13 16 1 P* 0,0 2,9 0,6 *PM ~ Quantité de matières alcalines en solution et/ou en sus pension Exemple 6 On soumet une boue au gel-KOS à un essai pour déterminer ses propriétés rhéologiques, lreffet d'une matière alcaline telle que le ciment sur ses propriétés rhéologiques et l'efficacité du composé contenant du phosphate monocalcique à éliminer des matières alcalines en suspension et/ou en solution.L'échantillon de la boue à essayer est préparé en un lot de 1,75 1 en utilisant 58 g/l de bentonite préhydratée, 0,058 g/l d'hydroxyde de potassium et de l'eau ordinaire. L'eau contient au total environ 582 mg/l de sels. On détermine alors les propriétés rhéologiques de la boue et la quantité des matières alcalines en solution et/ou en suspension qu'elle contient en utilisant un viscosimètre "FANN" modèle 35 et le processus de titration de l'exemple 4. On souille ensuite l'échantillon de la boue avec 2,9 g/l de Ca(OH)2. On effec tue ensuite des mesures pour déterminer la quantité de matières alcalines en solution et/ou en suspension contenue dans ltéchantil- lon de la boue souillée et lleffet de ces matières sur les propriétés rhéologiques de la boue. On traite 11 échantillon de la boue souillée avec 8,7g/l de phosphate monocalcique et 1,74 g/l d'hydroxyde de potassium. 't'hydroxyde de potassium n1 est utilisé que pour ajuster le pH de la bouc traitée. On effectue des mesures pour déterminer l'ef ficacité du phosphate monocalcique à éliminer les matières alcalines en suspension et/ou en solution dans la boue traitée. Les résultats de ces mesures sont donnés sur le tableau IX ci-après. TABLEAU IX Boue non Boue souillée Boue traitée traitée par le ciment pH 9,25 12,61 9,51 Viscosité apparente (lecture à 600 tr/mn/2) il 32 11 Viscosité plastique 9 7 9 Point d'écoulement 4 50 4 Gel, Ominute 7 16 1 Gel, 10 minutes t3 14 9 PM* 0,0 3,2 0,7 *PM - Quantité de matières alcalines dissoutes et/ou en suspen sion. Exemple 7 On soumet une boue au gel-lignosulfonate-caustique à des essais pour déterminer lteffet d'une matière alcaline telle que le ciment sur les propriétés rhéologiques dtune telle boue et l'efficacité des composés contenant du phosphate monocalcique à éliminer de telles matières alcalines. On mélange l'échantillon de la boue à essayer en un lot de 1,75 l en utilisant 58 g/l de bentonite préhydratée, 5,8 g/l de lignosulfonate de ferrochrome, 2,9 g/l dthydroxyde de sodium et de l'eau ordinaire. L'eau présente une teneur totale en sels d'environ 582 mg/l. On détermine les propriétés rhéologiques de la boue et la quantité de matières solides en suspension et/ou en solution dans cette dernière en utilisant un viscosimètre et en titrant 11 échantillon comme indiqué dans l'exemple 4. Après avoir obtenu les mesures désirées, on souille la boue avec 5,8 g/l de Ca(OE)2, de manière à simuler une pollution par le ciment. On effectue ensuite des mesures pour déterminer les propriétés rhéologiques de la boue souillée ainsi que sa teneur en matières alcalines en suspension et en solution. On traite l'échantillon de la boue souillée avec 17,4 g/l de phosphate monocalcique de qualité pour engrais. On effectue des mesures pour déterminer lsefficacité du phosphate monocalcique à éliminer les matières alcalines en suspens ion et/ou en solution dans la boue traitée. Les résultats des mesures successives effectuées sur la boue sont donnés sur le tableau X ci-après. TABLEAU X Boue non Boue souillée Boue traitée traitée par le ciment pH 12,51 12,71 9,4 Viscosité apparente (lecture à 600 tr/mn/2) 9 11 15 Viscosité plastique 8 10 14 Point d'écoulement 1 2 3 Gel, O minute 1 1 1 Gel, 10 minutes 1 9 2 PM 3,1 9,8 7,0 - - Quantité de matières alcalines dissoutes et/ou en suspen sion. Exemple 8 On soumet une boue au gel-lignosulfonate-EOH à un essai pour déterminer l'effet d1une matière alcaline, par exemple le ciment, sur ses propriétés rhéologiques et l'efficacité de composés contenant du phosphate. monocalcique à eliminer de telles matières alcalines. On mélange l'échantillon de la boue à essayer en un lot de 1,75 1 en utilisant 58 g/l de bentonite préhydratée, 5,8 g/l de lignosulfonate de ferrochrome, 2,61 g/l d'nydroxyde de potassium et de l'eau ordinaire. L'eau présente une teneur totale en sels environ 582 mg/l. On détermine les propriétés rhéologiques de la boue et sa teneur en matières solides en suspension et/ou en solution en utilisant un viscosimètre et en la titrant comme indiqué dans 11 exemple 4. Dès que les mesures désirées ont été effectuées, on souille la boue avec 5,8 g/l de Ca(OH)2 pour simuler une pollution par le ciment. On effectue ensuite des mesures pour déterminer la quantité de matières alcalines en suspension et/ou en solution dans la boue et les propriétés rhéologiques de cette boue souillée. On traite 1: échantillon de la boue souillée avec 17,4 g/l de phosphate monocalcique de qualité pour engrais et 0,93 g/l de KOR. L'hydroxyde de potassium est utilisé uniquement pour ajuster le pH de la boue traitée.On effectue des mesures pour déterminer l'efficacité du phosphate monocalcique à éliminer des matières analogues au ciment contenues dans la boue traitée. Les résultats de toutes les mesures successives sont donnés sur le tableau XI ci-après. TABLEAU XI Boue non Boue souillée Boue traitée traitée par le ciment pH 12,07 12,71 9,5 Viscosité apparente (lecture à 600 tr/mn/2) 9 14 14 Viscosité plastique 8 12 12 Point d'écoulement 1 4 3 Geï; 0 minute 1 1 1 Gel, 10 minutes 1 54 6 Psi 1,6 7,0 0,3 *P ~ Quantité de matières alcalines en solution et/ou en suspension. D1après les résultats ci-dessus, comme décrit dans chacun des exemples 4 à 8, il est évident que les composés contenant du phosphate monocalcique constituent des agents de traitement efficaces pour éliminer des matières alcalines en suspension et/ou en solution telles que le ciment. Ba séparation d'une telle matière alcaline non seulement donne une boue usée ayant de meilleures propriétés dtélimination,mais permet également de nettoyer des boues de forage usées de manière à pouvoir les réutiliser. REVENDICATIONS 1. Nouvelle composition d'une boue de forage à l'eau, caractérisée en ce qutelle comprend une suspension aqueuse d'environ 14,5 à 101,5 g/l d'une argile, d'environ 2,9 à 14,5 g/I d'un hydroxyde de métal alcalin ou de métal alcalino-terreux choisi dans le groupe comprenant 11 hydroxyde de calcium et un mélange d'hydroxyde de calcium et d'hydroxyde de baryum, d'au moins la quantité stoechiométrique, par rapport au poids de l'hydroxyde, d'un composé contenant du phosphate monocalcique. 2. Composition selon la revendication 1, caractérisée en ce que l'argile est présente en une quantité comprise entre environ 29 et 72,5 g/l. 3. Composition selon la revendication 1, caractérisée en ce quelle contient environ 2,9 à 58 g/l d'un amincissant pour boues. 4. Composition selon la revendication 3, caractérisée en ce que l'amincissant est choisi dans le groupe comprenant des lignosulfonates de ferrochrome, des lignines et des tannins. 5. Composition selon la revendication 1, caractérisée en ce qu'elle contient environ 2,9 à 58 g/l dtun réducteur de filtrat. 6. Composition selon la revendication 5, caractérisée en ce que le réducteur de filtrat est présent en une quantité comprise entre environ 2,9 et 14,5 g/l et en ce que ce réducteur est choisi dans le groupe comprenant un amidon, un amidon traité par une substance caustique, la carboxyméthylcellulose et des mélanges de ces derniers. 7. Composition selon la revendication 1, caractérisée en ce que l'argile est la bentonite préhydratée et lthydroxyde de métal alcalin est choisi dans le groupe comprenant maOH, XOH et LiOH. 8. Composition selon la revendication 7, caractérisée en ce que le composé contenant du phosphate monocalcique est choisi dans le groupe comprenant le phosphate monocalcique et un mélange contenant de 40 à 60 et de 60 à 40 % en poids de phosphate monocalcique et de sulfate de calcium respectivement. 9. Composition selon la revendication 8, caractérisée en ce que la bentonite préhydratée est présente en une quantité d'environ 52,2 g/l, l'hydroxyde de métal alcalin étant NaOH et étant présent en une quantité d'environ 5,8 g/l, le composé contenant le phosphate monocalcique étant le phosphate monocalcique et ladite composition de la boue contenant environ 8,7 g/l d'un amincissant à base de lignine et environ 2,9 g/l amidon. 10. Composition selon la revendication 8, caractérisée en ce que la bentonite préhydratée est présente en une quantité d'environ 58 g/I, lthydroxyde de métal alcalin qui est NaOH étant présent en une quantité d'environ 3,19 g/l, le composé contenant le phosphate monocalcique étant un mélange à un rapport pondéral de 50:50 de phosphate monocalcique et de sulfate de calcium et la boue contenant environ 14,5 g/l de lignosulfonate de ferrochrome comme amincissant. 11. Composition selon la revendication 1, caractérisée en ce que l'argile est la bentonite préhydratée, lthydroxyde de métal alcalino-terreux étant choisi dans le groupe comprenant Ca(OH)2 et des mélanges de Ca(OH)2 et d'autres hydroxydes de métaux alcalino-terreux et le rapport pondéral du composé contenant le phosphate monocalcique à lthydroxyde de métal alcalino-terreux étant compris entre 1:1 et 5:1 environ. 12. Composition selon la revendication 11, caractérisée en ce que le composé contenant le phosphate monocalcique est choisi dans le groupe comprenant le phosphate monocalcique et un mélange contenant environ 40 à 60 et 60 à 40 % en poids de phosphate monocalcique et de sulfate de calcium respectivement. 13. Composition selon la revendication 7, caractérisée en ce que la bentonite préhydratée est présente en une quantité d'environ 58 gXl, l'hydroxyde de métal alcalin qui est NaOH étant présent en une quantité comprise entre 2,9 et 4,64 g/l environ, le composé contenant du phosphate monocalcique étant le phosphate monocalcique et étant présent en une quantité d'environ 14,5 g/î, et l'hydroxyde de métal alcalino-terreux qui est Ca(OH)2 est présent en une quantité d'environ 4,55 g/l. 14. Composition selon la revendication 11, caractérisée en ce que la bentonite préhydratée est présente en une quantité d'environ 43,5 g/l, lthydroxyde de métal alcalin comprenant un mélange contenant 6,96 g/l de Ba(OH)2 et 4,35 g/l de Ca(OH)2 et le composé contenant le phosphate monocalcique est le phosphate monocalcique et est présent à raison de 14,5 g/l. 15. Composition selon la revendication 7, caractérisée en ce que la bentonite préhydratée est présente à raison de 29 g/l environ, lthydroxyde de métal alcalin qui est NaOH est présent à raison de 2,9 g/l, le composé contenant le phosphate monocalcique qui est le phosphate monocalcique est présent à raison d'environ 14,5 g/l, l2hydroxyde de métal alcalino-terreux qui est Ca(OH)2 est présent à raison de 2,9 g/l environ et ladite composition contient 2,9 g/î d'amidon environ. 16. Composition selon la revendication 7, caractérisée en ce que la bentonite préhydratée est présente à raison d'envi- ron 29 g/l, l'hydroxyde de métal alcalin qui est KOH est présent à raison de 4,06 g/l, le composé contenant le phosphate monocalcique qui est le phosphate monocalcique est présent à raison de 14,5 g/l et l'hydroxyde de métal alcalino-terreux qui est Ca(OH)2 est présent à raison de 2,9 g/l environ. 17. Procédé d'élimination de matières alcalines en suspension ou en solution dans des boues de forage à liteau et de transformation des ions calcium desdites boues en compositions insolubles dans lteau ayant des propriétés nutritives pour la végétation, procédé caractérisé en ce qu'il consiste à mélanger une quantité déterminée d'un composé contenant du phosphate monocalcique avec la boue pendant une certaine période comprise entre 10 minutes et 5 heures pour transformer les ions calcium et précipiter les matières alcalines en suspension et en solution. 18. Procédé selon la revendication 17, caractérisé en ce que le composé contenant du phosphate monocalcique est choisi dans le groupe comprenant le phosphate monocalcique et un mélange contenant environ 40 à 60 et 60 à 40 % en poids de phosphate monocalcique et de sulfate de calcium respectivement, ledit composé étant utilisé en une quantité suffisante pour fournir au moins la quantité stoechiométrique du phosphate monocalcique, ladite quantité étant calculée par rapport à la concentration des ions calcium et des matières alcalines en solution et en suspension dans la boue. 19. Procédé selon la revendication 18, caractérisé en ce que le -composé contenant du phosphate monocalcique est utilisé en une quantité susceptible de maintenir le phosphate monocalcique d'une part et les ions calcium et les matières alcalines d'autre part, à un rapport pondéral d'environ 1:1 à 5:1 respecti vement. 20. Procédé selon la revendication 18, caractérisé en ce qutil consiste à mélanger une quantité déterminée d'un amincissant pour boues et une substance caustique avec la boue après avoir traité celle-ci par un composé contenant du phosphate monocalcique pour ajuster la force de gel et le pH de la composition traitée selon les besoins. 21. Procédé selon la revendication 19, caractérisé en ce que la boue est traitée par un mélange contenant environ 68 % en poids de phosphate monocalcique, environ 23 % en poids de lignosulfonate de ferrochrome et 9 % en poids d'hydroxyde de sodium, par rapport au poids du phosphate monocalcique, à raison d'environ 50 % en poids et de 10 % en poids respectivement. 22. Agent de traitement de boues de forage destiné à transformer les ions calcium gênants présents dans les boues de forage à l'eau en compositions insolubles dans l'eau ayant des propriétés nutritives pour la végétation et à éliminer les matières alcalines en suspension et en solution, agent caractérisé en ce Qu'il comprend des composés contenant du phosphate monocalcique. 23. Agent de traitement selon la revendication 22, caractérisé en ce qu'il est choisi dans le groupe comprenant le phosphate monocalcique et un mélange contenant de 40 à 60 et de 60 à 40 % en poids de phosphate monocalcique et de sulfate de calcium respectivement. 24. Agent de traitement selon la revendication 23, caractérisé en ce que ledit mélange contient le phosphate monocalcique et le sulfate de calcium à un rapport pondéral de 50:50. 25. Agent de traitement selon la revendication 23, caractérisé en ce qutil contient environ 68 % en poids de phosphate monocalcique, environ 23 % en poids de lignosulfonate de ferrochrome et environ 9 % en poids d'hydroxyde de sodium.